(57)【要約】【課題】製造が簡単な真空遮断器用電極接点部材の製造方法及び、表面部に薄いＣｒ微細分散層を形成し、耐電圧や遮断性能を向上できる真空遮断器の電極接点部材を提供する。【解決手段】真空遮断器用電極接点部材の製造方法は、Ｃｕの含有量が４０〜８０重量％とＣｒの含有量が６０〜２０重量％とを含むＣｕ−Ｃｒ焼結体電極接点素材１５Ａを形成し、該Ｃｕ−Ｃｒ焼結体電極接点素材１５Ａの両端の表面全体に圧縮を付与しつつ一方の表面全体に他方の表面全体とはねじり方向が逆となるねじりを一括して付与する圧縮ねじり加工による表面処理を行うことによって、表面部に薄いＣｒ微細分散層２０を有した微細分散化電極接点素材１５Ｂを形成し、微細分散化電極接点素材１５Ｂの表面を滑らかに平坦化処理し平坦化電極接点素材１５Ｃを形成する。【選択図】図２
2010277962.tif 000002
【特許請求の範囲】
【請求項１】
真空遮断器用電極接点部材の製造方法であって、導電性金属材料の含有量が４０〜８０重量％と耐アーク性金属材料の含有量が６０〜２０重量％とを含む焼結体電極接点素材を形成し、該焼結体電極接点素材の両端の表面全体に圧縮を付与しつつ一方の表面全体に他方の表面全体とはねじり方向が逆となるねじりを一括して付与する圧縮ねじり加工による表面処理を行うことによって、表面部に薄い耐アーク性金属の微細分散層を形成し、該微細分散層が形成された焼結体電極接点素材の表面を滑らかに平坦化処理することを特徴とする真空遮断器用電極接点部材の製造方法。
【請求項２】
請求項１において、前記導電性金属材料はＣｕであり、前記耐アーク性金属材料はＣｒ若しくはＣｒとＭｏとの混合体であることを特徴とする真空遮断器用電極接点部材の製造方法。
【請求項３】
請求項１において、前記耐アーク性金属の微細分散層を３〜１０ｍｍの厚さに形成することを特徴とする真空遮断器用電極接点部材の製造方法。
【請求項４】
請求項１において、前記焼結体電極接点素材を二個一対とした焼結体電極接点素材対として形成し、前記焼結体電極接点素材対の両側両端の表面全体に前記圧縮ねじり加工をすることを特徴とする真空遮断器用電極接点部材の製造方法。
【請求項５】
請求項１において、前記圧縮ねじり加工する時に、前記焼結体電極接点素材を３００℃〜５００℃に加熱することを特徴とする真空遮断器用電極接点部材の製造方法。
【請求項６】
請求項１において、前記平坦化処理した後に、前記耐アーク性金属の微細分散層が形成された焼結体電極接点素材の一端の表面中心部に凹状溝を設けることを特徴とする真空遮断器用電極接点部材の製造方法。
【請求項７】
請求項１から６に記載したいずれかの真空遮断器用電極接点部材の製造方法によって製造されたことを特徴とする真空遮断器の電極接点部材。
【発明の詳細な説明】
【技術分野】
【０００１】
本発明は真空遮断器の遮断部に用いられる電極接点部材並びに真空遮断器用電極接点部材の製造方法に係り、特に耐電圧の低下を防いで遮断性能を向上でき、製造が容易に行える真空遮断器の電極接点部材並びに真空遮断器用電極接点部材の製造方法に関するものである。
【背景技術】
【０００２】
一般に、図５に示すように真空遮断器１は、セラミック等の絶縁材料からなる略円筒状の中空部材２の両端部に、封鎖金具３、４をそれぞれ介在させて金属製の端部板５、６を固着して絶縁容器を形成し、この内部に真空雰囲気の遮断室を構成する。
【０００３】
遮断室には、端部板５を貫通して気密に固着する固定側の通電導体７と、端部板６を貫通する可動側の通電導体８を配置している。これら通電導体７、８には、それぞれ遮断室内で対向する電極を蝋付け等の方法で取り付けている。各電極は例えば図５に示す如く、アークを駆動する磁界発生手段となる円弧溝（図示せず）を備えるコイル電極１０Ａ、１０Ｂと、各コイル電極１０Ａ、１０Ｂの端面側に固着する電極接点部材１１Ａ、１１Ｂとから形成されている。
【０００４】
可動側の通電導体８は、一端を端部板６に固定すると共に、他端を通電導体側に固定するベローズ９により気密を保持し、操作装置（図示せず）によって軸方向に移動可能に構成する。そして、操作装置を動作させての電流遮断の際に、電極接点部材１１Ａ、１１Ｂ間等に発生するアークに基づく悪影響を防止するため、中空部材２の内面やベローズ９面を保護するシールド筒１２や１３を配置している。
【０００５】
ところで、コイル電極１０Ａ、１０Ｂの対向面にそれぞれ固着する電極接点部材１１Ａ、１１Ｂは、真空遮断器１の性能、即ち大電流から小電流まで良好に遮断できて絶縁耐力も高く、しかも耐融着性が良いこと等の性能に大きく影響するため、従来から種々の材料や製造方法が提案されている。
【０００６】
例えば、導電性の良好な銅（Ｃｕ）と耐アーク性成分のクロム（Ｃｒ）とを適切な割合で含む粉末混合物を、圧縮してから真空中等の非酸素雰囲気で焼結してＣｕ−Ｃｒ焼結合金を作り、これを冷間加工して真空遮断器の電極接点部材を作って、使用することが提案されている（特許文献１参照）。
【０００７】
また、真空遮断器の電極接点部材として、Ｃｕ−Ｃｒの混合物を不活性ガス雰囲気中又は真空中で溶融し、この溶湯をアトマイズ法で微細化してＣｕマトリックス中に均一に分散した平均粒径５μｍ以下のＣｒを含み、しかも平均粒径１５０μｍ以下のＣｕ−Ｃｒ合金粉末を得て、このＣｕ−Ｃｒ合金粉末を焼結してＣｒの平均粒径を２〜２０μｍとし、遮断電流や耐溶着性等の向上を図ることも提案されている。（特許文献２参照）。
【０００８】
更に、Ｃｕ板とＣｒ板との積層体や、Ｃｕ板Ｃｒ粒との積層体、Ｃｕ粒とＣｒ粒との混合体や成形体、Ｃｕ−Ｃｒ合金体の接点表面全面に、高エネルギ密度を有するレーザを所定のオーバラップ率で照射し、急激でしかもピーク温度の極めて高い熱履歴を与える真空遮断器用接点の製造方法も提案されている。この製造方法では、照射表面より深さ５０μｍ程度の領域で、Ｃｕ相中に直径が０．１〜５μｍの微細Ｃｒを存在させ、再点弧発生確率を小さくし、遮断特性を向上させる（特許文献３参照）。
【０００９】
また更に、真空遮断器の接点部材として、Ｃｕ又はＣｕ合金からなる第１層と、これと接合するＣｕ−Ｃｒ系複合材料からなる第２層とで作る積層複合材料を用い、高い電気伝導度や熱伝導率及び耐熱性を有し、しかも耐アーク性を良くできるようにすることも提案されている（特許文献４参照）。
【００１０】
上記のようなＣｒを用いた電極接点部材においては、Ｃｒ含有量が多く且つＣｒ粒径が微細で空隙が少なく緻密で均一な組織の方が、アーク電圧及び遮断電流が高い領域では耐電圧及び遮断性能が向上することが知られている。
【先行技術文献】
【特許文献】
【００１１】
【特許文献１】特表平４−５０５９８６号公報
【特許文献２】特開平４−９５３１８号公報
【特許文献３】特開平４−３１２７２３号公報
【特許文献４】特開平１１−２２９０５７号公報
【特許文献５】特開２００３−７３７８７号公報
【特許文献６】特開２００７−８４８８９号公報
【発明の概要】
【発明が解決しようとする課題】
【００１２】
上記したように真空遮断器の電極接点部材は、焼結合金母材中のＣｒの粒径が微細でかつ均一な組織であれば、耐電圧や遮断性能が向上することが知られている。しかし、上記した各特許文献の如き通常の固相焼結による焼結合金母材の製造では、Ｃｒ粉の粒径が１０μｍ程度であると、酸化が進んでしまって焼結が難しく、しかも酸素含有量が増加するため、真空遮断器の性能を低下させてしまうという問題がある。
【００１３】
また、上記した焼結による電極接点部材の製造方法では、Ｃｒの含有量が多い場合にＣｕ−Ｃｒ合金の組織中に空隙が生じて密度が低下してしまい、微細なＣｒを有する電極接点部材の製造が困難になるという問題がある。
【００１４】
更に、特許文献２のように真空アーク溶解等により製造するＣｕ−Ｃｒ合金の電極接点部材は、微細で均一な組織となるので、良好な耐電圧や遮断性能を有する。しかし、導電率が低くて真空遮断器の電極接点部材としては接触抵抗が高くなってしまうし、真空アーク溶解は高価でしかも生産性が悪い欠点がある。
【００１５】
出願人は上記の問題を解消するため、特願２００７−３３３３８３号出願において、Ｃｕ−Ｃｒ合金母材の表面に回転加工材（プローブと言う。）の先端を押し当て、プローブの回転時の摩擦熱及び加工熱によって、Ｃｕ−Ｃｒ合金母材を軟化させて厚さ５００μｍ〜３ｍｍのＣｒ微細分散層を形成する摩擦攪拌加工技術を用いて製造した電極接点部材を提供している。
【００１６】
しかし上記の摩擦攪拌加工技術を用いた電極接点部材は、母材の加工面の終端部にプローブの先端の孔が残るためその部分の除去加工を要したり、母材表面全体を摩擦攪拌するのに時間を要したりして、電極接点部材の製造に多くの時間を有するという問題があった。
【００１７】
そこで、本出願人は、真空遮断器の電極接点部材の製造に、特許文献５又は６に開示される金属材料の両端の表面全体に圧縮を付与しつつ表面全体に一括したねじりを付与し、金属材料の表面に塑性歪みを加えて組織を微細化する方法及び結晶粒微細化装置を用いて、真空遮断器の電極接点部材並びに真空遮断器用電極接点部材の製造方法を発明した。
【００１８】
本発明の目的は、Ｃｕ等の導電性金属材料とＣｒ等の耐アーク性金属材料との焼結体からなる電極接点素材の両端の表面全体に圧縮を付与しつつ一方の表面全体に他方の表面全体とはねじり方向が逆となるねじりを一括して付与する圧縮ねじり加工による表面処理を行うことにより、表面部に薄い耐アーク性金属の微細分散層を容易に形成でき、しかも製造が簡単な真空遮断器用電極接点部材の製造方法を提供することにある。
【００１９】
また、本発明の他の目的は、上記の真空遮断器用電極接点部材の製造方法により、表面部に薄い耐アーク性金属の微細分散層を形成し、耐電圧や遮断性能を向上できる電極接点部材を提供することにある。
【課題を解決するための手段】
【００２０】
本発明による真空遮断器用電極接点部材の製造方法は、導電性金属材料の含有量が４０〜８０重量％と耐アーク性金属材料の含有量が６０〜２０重量％とを含む焼結体電極接点素材を形成し、この焼結体電極接点素材の両端の表面全体に圧縮を付与しつつ一方の表面全体に他方の表面全体とはねじり方向が逆となるねじりを一括して付与する圧縮ねじり加工による表面処理を行うことによって、表面部に薄い耐アーク性金属の微細分散層を形成し、耐アーク性金属の微細分散層が形成された焼結体電極接点素材の表面を滑らかに平坦化処理することを特徴としている。
【００２１】
好ましくは、前記導電性金属材料はＣｕであり、前記耐アーク性金属材料はＣｒ若しくはＣｒとＭｏとの混合体であることを特徴としている。
【００２２】
また好ましくは、前記耐アーク性金属の微細分散層を３〜１０ｍｍの厚さに形成することを特徴としている。
【００２３】
また更に好ましくは、前記焼結体電極接点素材を二個一対とした焼結体電極接点素材対として形成し、前記焼結体電極接点素材対の両側両端の表面全体に前記圧縮ねじり加工をすることを特徴としている。
【００２４】
また更に好ましくは、前記圧縮ねじり加工する時に、前記焼結体電極接点素材を３００℃〜５００℃に加熱することを特徴としている。
【００２５】
また更に好ましくは、前記平坦化処理した後に、前記耐アーク性金属の微細分散層が形成された焼結体電極接点素材の一端の表面中心部に凹状溝を設けることを特徴としている。
【００２６】
本発明による真空遮断器の電極接点部材は、上記のいずれかの電極接点部材の製造方法によって製造されたことを特徴としている。
【発明の効果】
【００２７】
本発明の真空遮断器用電極接点部材の製造方法によれば、Ｃｕ等の導電性金属材料とＣｒ等の耐アーク性金属材料との焼結体電極接点素材の両端の表面全体に圧縮を付与しつつ一方の表面全体に他方の表面全体とはねじり方向が逆となるねじりを一括して付与する圧縮ねじり加工による表面処理を行うことによって、表面部に薄い耐アーク性金属の微細分散層を形成し、しかも加工も容易に行えるため、真空遮断器の電極接点部材を量産するのに好適である。
【００２８】
また、本発明の真空遮断器の電極接点部材によれば、焼結体電極接点素材の両端の表面全体に圧縮を付与しつつ一方の表面全体に他方の表面全体とはねじり方向が逆となるねじりを一括して付与する圧縮ねじり加工による表面処理を行うことによって、表面部に薄い耐アーク性金属の微細分散層を形成するので、耐電圧の低下を防いで遮断性能を向上できる。
【図面の簡単な説明】
【００２９】
【図１】真空遮断器の電極接点部材の製造装置を示す概略縦断面図である。
【図２】本発明の実施例である真空遮断器用電極接点部材の製造方法を示す図である。
【図３】Ｃｕ−Ｃｒ焼結体電極接点素材の一端の表面部の加工前と加工後の組織を示す図である。
【図４】本発明の別の真空遮断器用電極接点部材の製造方法を示す図である。
【図５】従来の真空遮断器の例を示す概略縦断面図である。
【発明を実施するための形態】
【００３０】
以下、本発明の実施例を図面に基づいて説明する。
【実施例１】
【００３１】
本発明の真空遮断器の電極接点部材の製造には、Ｃｕ粉末とＣｒ粉末を所定の割合で混合し、真空或いは不活性ガス中等の非酸素雰囲気で焼結すると共に圧縮して粒体を密着させた焼結Ｃｕ−Ｃｒ合金母材を使用する（以下、Ｃｕ−Ｃｒ焼結体電極接点素材と言う）。
【００３２】
上記Ｃｕ−Ｃｒ焼結体電極接点素材は、Ｃｒ含有率が２０重量％より小さいと遮断性能の向上が図れず、耐電圧低下の防止も図れないし、またＣｒ含有率が６０重量％を超えると、接触抵抗が高くなって導電率の低下又は高温となって材料が劣化する恐れがある。このため、Ｃｕ−Ｃｒ焼結体電極接点素材中のＣｕ及びＣｒの割合は、望ましくはＣｕの含有量が４０〜８０重量％、Ｃｒの含有量が２０〜６０重量％である。
【００３３】
他の実施例として、Ｃｕ−Ｃｒ−Ｍｏの焼結体電極材料を適用することもできる。この場合のＣｕの含有量は４０〜７０重量％、Ｃｒの含有量が７．５〜４６重量％、Ｍｏの含有量が７〜４５重量％である。
【００３４】
また上記Ｃｕ−Ｃｒ焼結体電極接点素材中及びＣｕ−Ｃｒ−Ｍｏ焼結体電極材料に、１重量％以下のビスマス（Ｂｉ）、テルル（Ｔｅ）、鉛（Ｐｂ）の低融点金属材料を適宜加えて電極接点部材を製造する。これら低融点金属材料は、真空遮断器の遮断動作時に上記電極接点部材間等に発生するアークに基づく各電極接点部材同士の溶着が発生した場合に、小さい操作力で接点の乖離を行うことができる。
【００３５】
焼結体電極材料としては、上記の組成の材料が適用できるが、本実施例は以下Ｃｕ−Ｃｒ焼結体電極接点素材について説明する。
本発明による真空遮断器の電極接点部材の製造に用いる製造装置１４は、図１（ａ）に模式的に示すように、Ｃｕ−Ｃｒ焼結体電極接点素材１５を内部に装填してＣｕ−Ｃｒ焼結体電極接点素材１５を加熱する金型１６と、金型１６の装填されたＣｕ−Ｃｒ焼結体電極接点素材１５の両端に押し当てられる上パンチ１７Ａ、下パンチ１７Ｂとを備えている。金型１６は、製造装置１４に固定して回動不可とし、上パンチ１７Ａ及び下パンチ１７ＢはＣｕ−Ｃｒ焼結体電極接点素材１５の両端の表面全体に圧縮ねじり加工による表面処理をする構成となっている。
【００３６】
ここで、圧縮ねじり加工とは、Ｃｕ−Ｃｒ焼結体電極接点素材の両端の表面全体に圧縮を付与しつつ一方の表面全体に他方の表面全体とはねじり方向が逆となるねじりを一括して付与する加工を言う。また、上記Ｃｕ−Ｃｒ焼結体電極接点素材の両端の表面全体とは、図１（ｂ）に示される端面１８Ａ、１８Ｂの表面全体を指す。また上記のねじりを一括して付与するとは、Ｃｕ−Ｃｒ焼結体電極接点素材の両端の表面全体に圧縮の付与と同時にねじりを付与することを意味する。
【００３７】
また、上記製造装置１４の金型１６と金型１６に装填するＣｕ−Ｃｒ焼結体電極接点素材１５との隙間を無くすことにより、圧縮ねじり加工時にＣｕ−Ｃｒ焼結体電極接点素材１５の側面に圧縮負荷を分散させず、Ｃｕ−Ｃｒ焼結体電極接点素材１５の両端の表面全体に効率良く圧縮ねじり加工を行うようにする。
【００３８】
また更に、上記のＣｕ−Ｃｒ焼結体電極接点素材には、製造装置１４でＣｕ−Ｃｒ焼結体電極接点素材の両端の表面全体に圧縮ねじり加工を行う際に、不純物を多く含むために粉砕されやすく、圧縮ねじり加工をし易くできるテルミット法により生成したＣｒ粉末を用いることが好ましい。
【００３９】
製造装置１４で圧縮ねじり加工を行うＣｕ−Ｃｒ焼結体電極接点素材１５Ａとして（図２（ａ）参照）、直径２５ｍｍ、高さ１０ｍｍ、Ｃｒ含有量が５０重量％の焼結Ｃｕ−Ｃｒ合金母材を使用した。このＣｕ−Ｃｒ焼結体電極接点素材１５Ａは、図３（ａ）に示す如くＣｕ層２１ＡにＣｒ粒子２１Ｂが混在し、Ｃｒの粒径は５０〜１００μｍであった。
【００４０】
上記Ｃｕ−Ｃｒ焼結体電極接点素材１５Ａを図１（ａ）に示す如く金型１６に装填し、３００℃〜５００℃に加熱した状態で各パンチ１７Ａ、１７ＢからＣｕ−Ｃｒ焼結体電極接点素材１５Ａの両端の表面全体に２００ＭＰａの圧縮負荷Ｆを付与する。同時にパンチ１７Ａ、１７Ｂを回転速度５ｒｐｍ、回転回数１０回で他方の表面全体とはねじり方向が逆となるねじり負荷Ｔを一括して付与する。これにより、上記Ｃｕ−Ｃｒ焼結体電極接点素材１５Ａの両端の表面全体に塑性歪みを加え組織の微細化を行い、表面部に薄いＣｒ微細分散層を形成し、Ｃｒ微細分散層が形成されたＣｕ−Ｃｒ焼結体電極接点素材１５Ｂ（以下、微細分散化電極接点素材と言う）を形成する。即ち、各パンチ１７Ａ、１７Ｂにより、Ｃｕ−Ｃｒ焼結体電極接点素材１５Ａの両端の表面全体に圧縮ねじり加工による表面処理を行い、表面部に薄いＣｒ微細分散層を形成し微細分散化電極接点素材１５Ｂを形成する。ここで、表面部とは図１（ｂ）に示される端面１８Ａ、１８Ｂの表面を指す。
【００４１】
上記の微細分散化電極接点素材１５ＢのＣｒ微細分散層は、層厚を３ｍｍ〜１０ｍｍに形成するように圧縮ねじり加工することが好ましい。これは、真空遮断器の遮断動作時に電極接点部材を構成するＣｕ−Ｃｒ焼結体電極接点素材の両端の表面全体の、アークにより電界集中する外周部の耐電圧を特に向上するためである。
【００４２】
以下、製造装置１４によるＣｕ−Ｃｒ焼結体電極接点素材１５Ａの両端の表面全体の圧縮ねじり加工による表面処理の結果を、微細分散化電極接点素材１５Ｂの端面１８Ａ、１８Ｂの表面組織の観察、密度測定及び硬さ試験により評価した。
【００４３】
微細分散化電極接点素材１５Ｂの端面１８Ａの表面組織２１を観察したところ、３００℃、５００℃における加工により、それぞれ図３（ｂ）、（ｃ）に示す如くＣｒ粒子２１Ｂの微細分散化がなされ、Ｃｒ微細分散層２０が確認された。特に、３００℃における加工においては、Ｃｒ粒子２１Ｂの粒径が１００ｎｍ〜５μｍまで微細化されていた。また、微細分散化電極接点素材１５Ｂの端面１８Ｂの表面組織も同様にＣｒ微細分散層が確認された。これより、上記微細分散化電極接点素材１５Ｂの表面のＣｒ粒子２１Ｂの微細化のために表面組織中の接触抵抗が低下し、微細分散化電極接点素材１５Ｂの両端の表面全体の耐電圧が向上したと言える。
【００４４】
また、圧縮ねじり加工後の微細分散化電極接点素材１５Ｂを密度測定したところ、特に３００℃の加工において加工前との相対密度が著しく向上した。これは、微細分散化電極接点素材１５Ｂの加熱による加工硬化と圧縮ねじり加工による空隙の圧縮によるものだと考えられる。即ち、微細分散化電極接点素材１５Ｂの熱伝導性と電気伝導性が向上したことになる。
【００４５】
また更に、圧縮ねじり加工後の微細分散化電極接点素材１５Ｂの硬さ測定をした。硬さ試験はビッカース硬さ試験を行い、試験条件は試験荷重９．８Ｎ、保持時間１５秒で９点の固さの測定値の平均値で評価した。その結果、特に３００℃の加工において加工前よりも微細分散化電極接点素材１５Ｂの硬さが２倍以上になった。これについても、微細分散化電極接点素材１５Ｂの加熱による加工硬化と圧縮ねじり加工による空隙の圧縮によるものだと考えられる。
【００４６】
これら３００℃における微細分散化電極接点素材１５Ｂの圧縮ねじり加工が好ましい結果が得られた原因としては、微細分散化電極接点素材１５Ｂの圧縮ねじり加工時の温度が高くなる毎に微細分散化電極接点素材１５Ｂ内のＣｕが伸び若しくは変形し易くなる。このために、圧縮ねじり加工時に加える圧縮負荷Ｆ及びねじり負荷Ｔが微細分散化電極接点素材１５Ｂ内のＣｒ粒子を細かく砕くためのエネルギに有効に作用しなくなることが一因として考えられる。
【００４７】
以上のように微細分散化電極接点素材１５Ｂは、圧縮ねじり加工直後は端面１８Ａ、１８Ｂ及び側面が滑らかでないために機械加工によって滑らかに平坦化処理をし、寸法を整え平坦化電極接点素材１５Ｃを形成する。その後、平坦化電極接点素材１５Ｃの一端１８Ａの表面中心部に図２（ｄ）の如く凹状溝を設け電極接点部材１５Ｄとして仕上げる。凹状溝の加工を行う理由は、平坦化電極接点素材１５Ｃの両端の表面中心部が、外周部に比べ圧縮ねじり加工の相対速度が遅いため加工が深くなされないことによって、真空遮断器の遮断動作時に上記平坦化電極接点素材１５Ｃの遮断側の一端の表面中心部にアークによる電界集中が起こることを防ぐためである。
【００４８】
以上のように形成した電極接点部材１５Ｄは、図５において電極接点部材１１Ａとして上記同様に製造したもう一つの電極接点部材１１Ｂと対をなし、それぞれ凹状溝のある面を対向させて他方の面を真空遮断器１の各コイル電極１０Ａ、１０Ｂの端面側にそれぞれ固着して使用する。
【００４９】
また、真空遮断器用電極部材の製造方法は、図４の如くＣｕ−Ｃｒ焼結体電極接点素材２２Ａ、２２Ｂを二個一対としたＣｕ−Ｃｒ焼結体電極接点素材対２２で形成し、Ｃｕ−Ｃｒ焼結体電極接点素材対２２の両側両端の表面全体に前記圧縮ねじり加工をする。このようにすると、一度の圧縮ねじり加工によって各Ｃｕ−Ｃｒ焼結体電極接点素材の両端の表面全体にＣｒ微細分散層を形成することができ、容易に一対の真空遮断器の電極接点部材を製造することができる。
【００５０】
以上、本発明のように真空遮断器の電極接点部材は、圧縮ねじり加工による表面処理でＣｕの含有量が４０〜８０重量％とＣｒの含有量が２０〜６０重量％とを含むＣｕ−Ｃｒ焼結体電極接点素材の両端の表面全体に、Ｃｒ微細分散層を形成することで、耐電圧の低下を防いで遮断性能を向上できる。
【００５１】
また、本発明のように真空遮断器用電極接点部材の製造方法を用いれば、圧縮ねじり加工による表面処理で、Ｃｕ−Ｃｒ焼結体電極接点素材の両端の表面全体にＣｒ微細分散層を容易に形成でき、しかも加工も容易に行えるため、真空遮断器の電極接点部材を量産するのに好適である。
【符号の説明】
【００５２】
１…真空遮断器、１１…電極接点部材、１４…製造装置、１５…Ｃｕ−Ｃｒ焼結体電極接点素材、２０…Ｃｒ微細分散層、２２…Ｃｕ−Ｃｒ焼結体電極接点素材対。
【図１】
2010277962.tif 000003
【図２】
2010277962.tif 000004
【図３】
2010277962.tif 000005
【図４】
2010277962.tif 000006
【図５】
2010277962.tif 000007